ОДНОРЕАКТОРНЫЙ СИНТЕЗ НАНОЧАСТИЦ И ЖИДКОГО ПОЛИМЕРА ДЛЯ ОБЛАСТЕЙ ПРИМЕНЕНИЯ КАУЧУКОВ

1. Способ получения в растворителе синтезируемой в одном реакторе смеси наночастиц и жидкого полимера, при этом способ содержит стадии:
(a) проведения в реакционной емкости либо полимеризации первого мономера до получения жидкого полимера, либо сополимеризации первого мономера и второго мономера до получения жидкого полимера;
(b) частичного обрыва полимеризации при использовании агента гашения активных центров; и
(c) добавления полифункционального сомономера, моновинилароматического мономера и необязательной загрузки инициатора полимеризации;
где упомянутые наночастицы имеют ядро, включающее моновинилароматический мономер, и оболочку, включающую первый мономер или первый и второй мономер.
2. Способ по п.1, где агент гашения активных центров частично обрывает полимеризацию, так что обрыву подвергаются от 20 до 95% полимерных цепей.
3. Способ по п.1, дополнительно содержит стадию фильтрования и высушивания в барабанной сушилке, синтезируемой в одном реакторе смеси наночастиц и жидкого полимера.
4. Способ по п.1, где второй мономер выбирают из группы, состоящей из стирола, α-метилстирола, 1-винилнафталина, 2-винилнафталина, 1-α-метилвинилнафталина, 2-α-метилвинилнафталина, винилтолуола, метоксистирола, трет-бутоксистирола и их алкильных, циклоалкильных, арильных, алкарильных и аралкильных производных, у которых совокупное количество атомов углерода в производном является не большим, чем 18, или любых ди- или тризамещенных ароматических углеводородов и их смесей.
5. Способ по п.1, где первый мономер представляет собой сопряженный диен.
4
8
6. Способ по п.5, где первый мономер выбирают из группы, состоящей из C-C сопряженных диенов и их смесей.
7. Способ по п.1, где наночастицы сшивают при использовании полифункционального сомономера.
2
10
8. Способ по п.1, где сшиватель выбирают из группы, состоящей из диизопропенилбензола, дивинилбензола, дивинилового эфира, дивинилсульфона, диаллилфталата, триаллилцианурата, триаллилизоцианурата, 1,2-полибутадиена, N,N'-м-фенилендималеимида, N,N'-(4-метил-м-фенилен)дималеимида и/или триаллилтримеллитата, акрилатов и метакрилатов многоатомных С-С спиртов, акрилатов и метакрилатов полиэтиленгликоля, содержащего от 2 до 20 оксиэтиленовых звеньев, и сложных полиэфиров, образованных из алифатических ди- и/или полиолов, или малеиновой кислоты, фумаровой кислоты и/или итаконовой кислоты.
9. Способ по п.8, где сшивателем является дивинилбензол.
10. Способ по п.1, где первым мономером является бутадиен, а вторым мономером является стирол.
11. Способ по п.1, где ядро наночастицы характеризуется значением Tg, равным приблизительно 60°С и более.
12. Способ по п.1, где оболочка наночастицы характеризуется значением Tg, меньшим, чем приблизительно 0°С.
13. Способ по п.1, где оболочка наночастицы характеризуется значением Tg в диапазоне от приблизительно 0°С до приблизительно - 70°С.
14. Способ по п.1, где ядро наночастицы характеризуется значением Tg, по меньшей мере, приблизительно на 60°С большим, чем значение Tg оболочки.
15. Способ по п.1, где жидкий полимер характеризуется значением Mw в диапазоне от приблизительно 10000 до приблизительно 120000.
16. Способ по п.1, где наночастицы образуются в результате самоагрегирования в мицеллы.
17. Способ по п.15, где наночастицы имеют ядро, содержащее стирол и сшитое при использовании дивинилбензола, и оболочку, содержащую бутадиен.
18. Способ по п.1, где сшиватель добавляют до инициатора полимеризации и моновинилароматического мономера.
19. Способ по п.1, где агент гашения активных центров выбирают из группы, состоящей из метанола, этанола, пропанола и изопропанола.
20. Способ по п.1, где агентом гашения активных центров является функционализующий агент.
21. Способ по п.20, где функционализующим агентом является тетрахлорид олова.
22. Способ по п.1, где полимеризацию или сополимеризацию стадии (а) инициируют при использовании анионного инициатора.
23. Способ по п.1, где стадии проводят в одной и той же реакционной емкости.
24. Способ получения каучуковой композиции, при этом способ включает:
получение смеси наночастиц и жидкого полимера по п.1; и
добавление смеси к каучуковой композиции.
25. Способ изготовления покрышки при использовании наночастиц и жидкого полимера, при этом способ включает:
получение смеси наночастиц и жидкого полимера по п.1;
добавление смеси к каучуковой композиции;
формование из каучуковой композиции протектора покрышки; и
конструирование покрышки при использовании данного протектора покрышки.
26. Композиция веществ, по существу состоящая из:
мицеллярных наночастиц, относящихся к типу «ядро-оболочка»; и
жидкого полимера, характеризующегося значением Mw в диапазоне от приблизительно 10000 до приблизительно 120000;
где наночастицы диспергированы и перемешаны внутри жидкого полимера.
27. Композиция веществ по п.26, где наночастицы и жидкий полимер присутствуют с соотношением в диапазоне от 25:75 до 40:60.